(57)【要約】【課題】Ｑ値が高く、低コストの電子部品、及び、電子部品の製造方法を提供する。【解決手段】本発明に係る電子部品は、基体部１０と、縦導体２０とを有している。縦導体２０は、基体部１０の内部を厚み方向ｄに伸びており、少なくとも一部に、球状体２１を押し潰した形状を持つ導体部分を含む。本発明に係る電子部品の製造方法は、セラミックグリーンシート１０にビアホール１１を形成し、ビアホール１１の内部に金属球状体２１を充填し、セラミックグリーンシート１０の一面１０１に対して押し圧ｆ１を加え、金属球状体２１を押し潰す工程を含む。【選択図】図１
2008244303.tif 000002
【特許請求の範囲】
【請求項１】
基体部と、縦導体とを有する電子部品であって、
前記縦導体は、前記基体部の内部を厚み方向に伸びており、少なくとも一部に、球状体を押し潰した形状を持つ導体部分を含む、
電子部品。
【請求項２】
請求項１に記載された電子部品であって、
前記縦導体は、前記基体部の厚み寸法の中央部において、最大差し渡し寸法を有している、電子部品。
【請求項３】
請求項１または２に記載された電子部品であって、
前記縦導体は、Ａｕ、Ａｇ、又は、Ｃｕから選択された少なくとも一種を主成分としている、
電子部品。
【請求項４】
請求項１乃至３の何れかに記載された電子部品であって、
前記基体部は、低温同時焼成セラミックスを含む、
電子部品。
【請求項５】
請求項１乃至４の何れかに記載された電子部品であって、
前記導体部分は、複数であり、前記基体部の前記厚み方向に連なる、
電子部品。
【請求項６】
請求項５に記載された電子部品であって、
前記導体部分は、その中心軸が、前記基体部の前記厚み方向に直交する方向に軸ずれを繰り返している、
電子部品。
【請求項７】
請求項１乃至６の何れかに記載された電子部品の製造方法であって、
セラミックグリーンシートの一面にビアホールを形成し、
前記ビアホールの内部に金属球状体を充填し、
前記セラミックグリーンシートの一面に対して押し圧を加え、前記金属球状体を押し潰す、
工程を含む製造方法。
【請求項８】
請求項７に記載された電子部品の製造方法であって、
さらに前記セラミックグリーンシートの複数を厚み方向に積層して、積層方向に隣接する前記金属球状体を互いに面接触させる、
工程を含む製造方法。
【請求項９】
請求項１乃至６の何れかに記載された電子部品の製造方法であって、
複数のセラミックグリーンシートを厚み方向に積層してシート状積層体を構成し、
前記シート状積層体にビアホールを形成し、ビアホールの内部に金属球状体を複数個充填し、
前記シート状積層体の一面に対して積層方向に押し圧を加え、前記金属球状体を押し潰すとともに、前記積層方向に隣接する前記金属球状体を互いに面接触させる、
工程を含む製造方法。
【請求項１０】
請求項７乃至９のいずれかに記載された電子部品の製造方法であって、さらに、焼成工程を含む製造方法。
【発明の詳細な説明】
【技術分野】
【０００１】
本発明は、電子部品、及び、その製造方法に関し、特に多層セラミック配線基板、高周波モジュール、積層セラミックコンデンサなどの積層セラミック電子部品、及び、その製造方法に関する。
【背景技術】
【０００２】
一般的な積層セラミック電子部品の製造方法では、まず、キャリアテープ上にシート成形したセラミックグリーンシートに、パンチング加工またはレーザー加工によりビアホールを形成し、このビアホールに導電性ペーストを充填して縦導体を形成する。次に、このセラミックグリーンシートの複数枚を、ビアホール内の縦導体が積層方向に連なるように位置あわせして積層し、シート状積層体を製造する。この積層工程後、シート状積層体を焼成して焼結することにより、積層セラミック電子部品が完成する。
【０００３】
しかし、上述した従来の製造方法では、予め縦導体が形成されたセラミックグリーンシートを積層するため、積層方向に隣接する縦導体の接触部分で積層ズレが起こり、この積層ズレに起因して、縦導体の外周面の一部に凸状の縁端部（エッジ部分）が生じる。縦導体にエッジ部分が生じると、特許文献１に示されているように、表皮効果(skineffect)による縦導体表面への電界集中が特にエッジ部分で顕著となり、全電力損失の約５０％がエッジ部分から数μｍ〜数十μｍの狭い領域で生じる。この現象をエッジ効果といい、縦導体の表面形状に起因する現象であることから、エッジ効果による電力損失、及び、Ｑ値低下の問題は必ず生じ、避けることのできない難点とされていた。特に、高周波帯域の信号を通過させる高周波用の積層セラミック電子部品では、エッジ効果によるＱ値の低下は無視できないレベルとなる。
【０００４】
また、従来の製造方法では、導電性ペーストをビアホールの隅々まで充填するため、吸引式スクリーン印刷法、又は、真空式スクリーン印刷法を用いる必要がある。従って、これら印刷法を行うための設備投資を強いられるとともに、その分だけ製造工程が増えることとなるから、全体としてコスト高となる。
【０００５】
他方、上述した縦導体の積層ズレを解消する方法として、シート状積層体にビアホールを一体的に穿孔し、このビアホールに対して導電性ペーストを充填することが考えられる。しかし、この方法によると、セラミックグリーンシート毎に設けたビアホールに対して導電性ペーストを充填する場合と比較して、ホール長が長くなるから、ビアホール内の隅々まで導電性ペーストを充填することが難しくなり、縦導体の電気的接続に係る信頼性が低下する。
【０００６】
特に、近年、この種の電子部品は、デジタル製品の軽薄短小化、高周波化の進展に伴って部品要素の微細化が要請されており、端子面も一層の微細化が図られている。このような端子面の微細化に比例して、縦導体が形成されるビアホールの径寸法も、以前の数百μｍから最近では数十μｍへと小さくなりつつある。通常、セラミックグリーンシートに形成されたビアホール内へ充填する縦導体には、粘性の高い導電性ペーストを用いるので、ビアホール内の隅々まで導電性ペーストを充填することがますます難しくなる。しかも、ビアホールの微細化、及び、縦導体の多配線化により、導電性ペーストの充填状態を検査することすら難しくなり、例えば、多層３次元配線をされた積層型電子部品では、各層ごとに形成された縦導体相互の電気的接続に係る信頼性を確保することが困難になっているという特有の事情がある。
【０００７】
さらに、先に述べた吸引式スクリーン印刷法、又は、真空式スクリーン印刷法は、積層型電子部品のビアホールが有底構造（ブラインドビアホール）である場合には、複数のグリーンシートにそれぞれビアホールを形成し、導電性ペーストを各グリーンシートのビアホールごとに充填した上で積層して形成する必要があり、ペースト充填作業、及び、縦導体形成作業が更に煩雑となる。
【０００８】
一方、特許文献２及び３には、セラミックス多層基板の製造工程において、ビアホールの内部に、ピン状金属片または棒状金属片を案内して縦導体を形成する方法が開示されている。しかし、特許文献２及び３においても、上述した縦導体の信頼性の問題が充分に解決されているとはいえない。例えば、部品要素の微細化に伴ってビアホールの径寸法が小さくなると、ピン状または棒状金属片をビアホールに適切に充填することは、甚だ困難になる。
【特許文献１】特開２０００−３０７３１０号公報
【特許文献２】特許第２８８４６８２号公報
【特許文献３】特許第３０７５５３７号公報
【発明の開示】
【発明が解決しようとする課題】
【０００９】
本発明の課題は、Ｑ値の高い電子部品、及び、電子部品の製造方法を提供することである。
【００１０】
本発明のもう１つの課題は、縦導体の信頼性を向上することができる電子部品、及び、電子部品の製造方法を提供することである。
【００１１】
本発明の更にもう一つの課題は、低コストの電子部品、及び、電子部品の製造方法を提供することである。
【課題を解決するための手段】
【００１２】
上述した課題を解決するため、本発明に係る電子部品は、基体部と、縦導体とを有している。縦導体は、基体部の内部を厚み方向に伸びており、少なくとも一部に、球状体を押し潰した形状を持つ導体部分を含む。
【００１３】
上述したように、縦導体は、基体部の内部を厚み方向に伸びており、少なくとも一部に、球状体を押し潰した形状を持つ導体部分を含む。即ち、縦導体は、導体部分の外周面が、基体部の厚み方向に直交する方向に突出する曲面となっており、外周面に電界集中が生じるようなエッジ部分を有していない。従って、Ｑ値の低下を防止し、高いＱ値を確保することができる。
【００１４】
さらに、本発明に係る電子部品は、具体的な製品態様に応じて様々な好ましい態様をとることができる。例えば、本発明の電子部品が、積層電子部品である場合、縦導体は、球状体を押し潰した形状を持つ導体部分の複数が、基体部の厚み方向に連なる構造を有している。
【００１５】
上述したように、縦導体は、球状体を押し潰した形状を持つ導体部分の複数が、基体部の厚み方向に連なる構造を有している。即ち、縦導体は、導体部分の外周面が、基体部の厚み方法に沿って波状の凹凸を繰り返して伸びる曲面となっており、外周面にはエッジ部分を有しないから、エッジ効果によるＱ値の低下を防止し、高いＱ値を確保することができる。
【００１６】
上述した本発明に係る電子部品は、その具体的な態様に応じて、以下の第１乃至第４の製造方法により製造することができる。
【００１７】
まず、本発明に係る電子部品の製造方法（第１の製造方法）について、例えば、電子部品が回路基板（または集合基板）である場合、セラミックグリーンシートにビアホールを形成し、ビアホールの内部に金属球状体を充填し、セラミックグリーンシートの一面に対して押し圧を加え、金属球状体を押し潰す工程を含む。
【００１８】
上述した第１の製造方法によると、本発明に係る電子部品の利点を全て有する回路基板（または集合基板）を製造することができる。例えば、金属球状体は、ビアホールの内部において押し圧が加えられ、押し潰された状態で、外周面にエッジ部分を有していないから、エッジ効果によるＱ値の低下を防止し、高いＱ値を確保することができる。
【００１９】
また、縦導体を形成するために、ビアホールに充填される導電性金属材料は球状体（粒子）であるから、粒径を調節することにより、ビアホールの内部に金属球状体を落とし込むなどして、確実に充填することができる。従って、縦導体の信頼性を向上することができる。
【００２０】
さらに、金属球状体を、ビアホールの内部に落とし込むなどして充填することができるから、吸引式スクリーン印刷法、又は、真空式スクリーン印刷法を用いる必要がなくなる。従って、縦導体の形成工程を、容易、且、安価に行うことができる。
【００２１】
また、金属球状体を用いた縦導体の導体配線は、導電性ペーストを充填した導体配線に比べ、空隙が少なく導体表面も平滑であるため、表皮効果の影響が少なく、高いＱ値を確保することができる。特に、高周波帯域の信号を通過させる高周波用の積層セラミック電子部品では、ちょっとした導体表面の粗面部分にも、表皮効果によって電界が集中し、Ｑ値が低下しやすいという特段の事情がある。本発明では、縦導体が金属球状体によって構成されており、導体表面は、金属球状体の曲面によって構成される平滑面となっているから、表皮効果の発生を回避し、高いＱ値を確保することができる。
【００２２】
本発明に係る電子部品の製造方法（第２の製造方法）について、例えば電子部品が積層電子部品である場合、上述した第１の製造方法の工程に続いて、さらにセラミックグリーンシートの複数を厚み方向に積層して、積層方向に隣接する金属球状体を互いに面接触させる工程を含む。
【００２３】
上述した第２の製造方法によると、第１の製造方法の利点を全て有するとともに、本発明に係る電子部品の利点を全て有する積層電子部品を製造することができる。即ち、セラミックグリーンシートの複数を厚み方向に積層して、積層方向に隣接する金属球状体を互いに面接触させることにより、複数の金属球状体が、基体部の厚み方向に電気的に結合された縦導体となる。この縦導体は、外周面にエッジ部分を有しないから、エッジ効果によるＱ値の低下を防止し、高いＱ値を確保することができる。
【００２４】
また、積層方向に隣接する金属球状体は互いに面接触されているから、縦導体の電気的接合に係る信頼性を向上することができる。
【００２５】
しかも、積層方向に隣接する金属球状体のそれぞれについて、面接触する部分以外の部分では、外周面の曲面が維持される。従って、積層方向に隣接する金属球状体が互いに面接触されることにより生じる外周面は、積層方向に凹凸を繰り返す形状となり、仮に接合部分に積層ズレが生じたとしてもエッジの発生が回避され、高いＱ値を確保することができる。
【００２６】
本発明に係る第３の製造方法は、複数のセラミックグリーンシートを厚み方向に積層してシート状積層体を構成し、シート状積層体にビアホールを形成し、ビアホールの内部に金属球状体を複数個充填し、シート状積層体の一面に対して積層方向に押し圧を加え、金属球状体を押し潰すとともに、積層方向に隣接する金属球状体を互いに面接触させる工程を含む。即ち、本発明に係る第３の製造方法は、上述した第２の製造方法において、金属球状体の充填工程を、セラミックグリーンシートの積層工程後に行うものである。従って、第２の製造方法の利点を全て有するとともに、本発明に係る電子部品の利点を全て有する積層電子部品を製造することができる。
【００２７】
本発明の電子部品に係る第４の製造方法は、上述した第１乃至第３の製造方法の工程に続いて、さらに焼成工程を含むものである。ここで、本発明の電子部品において、好ましくは基体部が低温同時焼成セラミックスを含み、縦導体がＡｕ、Ａｇ、又は、Ｃｕから選択された少なくとも一種を主成分としている。これらの導体材料は電気抵抗率が低く高周波材料に適しており、積層時の押し圧で容易に変形し、且つ、１０００℃以下の比較的低い温度で焼結するため、焼成工程において基体部を、縦導体とともに焼成することが可能となる。従って、電子部品を低コストで製造し、提供することができる
本発明の他の目的、構成及び利点については、添付図面を参照し、更に詳しく説明する。添付図面は、単に、例示に過ぎない。
【発明の効果】
【００２８】
以上述べたように、本発明によれば、次のような効果を得ることができる。
（１）Ｑ値の高い電子部品、及び、電子部品の製造方法を提供することができる。
（２）縦導体の信頼性を向上することができる電子部品、及び、電子部品の製造方法を提供することができる。
（３）低コストの電子部品、及び、電子部品の製造方法を提供することができる。
【発明を実施するための最良の形態】
【００２９】
図１は本発明の一実施形態に係る電子部品の平面図、図２は図１の２−２線に沿った断面図、図３は図２に示した電子部品の一部を拡大して示す断面図である。図１に示す電子部品は、集合基板であって、板面の面内に一点鎖線ｓ１〜ｓ４で示すチップ領域を有している。以下説明の都合上、チップ領域ｓ３に係る電子部品について、図２及び図３を参照して説明する。
【００３０】
図２及び図３に示す電子部品は、基体部１０と、縦導体２０とを有している。基体部１０は、好ましくは、ＬＴＣＣ（Low Temperature Co-fireｄ Ceramics：低温同時焼成セラミックス）である。本実施例において基体部１０にＬＴＣＣ材料を用いることにより、基体部１０を１０００℃以下の低温で焼成することができる。
【００３１】
基体部１０は、ビアホール１１を有している。図１に示すビアホール１１は、基体部１０の一面１０１及び他面１０２に開口部を有する貫通構造であって、矢印ｄで示す基体部１０の厚み方向ｄに伸びる内部空間を有している。ビアホール１１は、一面１０１、又は、他面１０２の何れかにのみ開口部を有する有底孔（ブラインドビアホール）であってもよい。
【００３２】
縦導体２０は、展延性に優れた導電性金属材料を主成分とする略球状の粒子状物（バルク）であって、好ましくは、Ａｕ、Ａｇ、又は、Ｃｕから選択された少なくとも一種を主成分としている。
【００３３】
縦導体２０は、基体部１０の内部を厚み方向ｄに伸びており、少なくとも外周面２００の一部に、球状体を押し潰した形状を持つ導体部分を含む。具体的に図３を参照すると、縦導体２０は、ビアホール１１の内部において、基体部１０の厚み方向ｄに伸びており、且、縦導体２０の導体部分の外周面２００が、厚み方向ｄに直交する幅方向ｗに突出する断面円弧状の曲面となっている。縦導体２０は、断面楕円形状であって、基体部１０の厚み寸法ｄ１０の中央部分で最大差し渡し寸法ｗ２０となっている。
【００３４】
図１を参照して説明した電子部品の構成によると、縦導体２０は、球状体を押し潰した形状を持つ導体部分を含み、この導体部分によって構成される外周面２００にエッジ部分を有していないから、エッジ効果によるＱ値の低下を防止し、高いＱ値を確保することができる。
【００３５】
図１乃至図３に示した電子部品の利点について、さらに製造方法の観点から説明する。図４乃至図６は、図１乃至図３に示した電子部品の製造方法を示す図である。図４乃至図６において、図１乃至図３に示した構成部分と同一の構成部分には、同一の参照符号を付す。また、セラミックグリーンシートは、焼結されて基体部となるものであるから、説明の都合上、セラミックグリーンシートには、基体部と同じ参照符号「１０」を付す。
【００３６】
ます、図４に示す工程を参照すると、セラミックグリーンシート１０に、予めパンチング加工またはレーザー加工によりビアホール１１を形成し、支持台５０上において、ビアホール１１の内部空間１１０に、金属球状体２１を落とし込むなどして充填する。例えば、レーザー加工により成形したビアホール１１は、一面１０１上に最大径寸法ｗ１１を有しており、この最大径寸法ｗ１１が厚み方向ｄに沿って徐々に縮小される孔形状となる。従って、金属球状体２１の粒径ｗ２１を、好ましくはビアホール１１の最大径寸法ｗ１１より多少小さく調節することにより、金属球状体２１をビアホール１１に落とし込んだときに、金属球状体２１がビアホール１１を通過することなく、ビアホール１１内に留まる。
【００３７】
ビアホール１１に充填された金属球状体２１は、図５に図示するように、その一部が、開口部１０３から一面１０１上に露出している。金属球状体２１の粒径ｗ２１は、セラミックグリーンシート１０の厚み寸法ｄ１０より多少大きいくらいが好ましい。具体的に図２に示すセラミックグリーンシート１０の厚み寸法ｄ１０は６０μｍ程度であるのに対し、金属球状体２１の粒径ｗ２１は８０μｍ程度である。
【００３８】
次に、図５に示すように、支持台５０に載置されたセラミックグリーンシート１０の一面１０１に対して、プレス装置６０により厚み方向ｄに押し圧ｆ１を加え、セラミックグリーンシート１０を圧縮させるとともに、金属球状体２１を押し潰して略扁平状に変形させることにより、金属球状体２１をビアホール１１の内部空間１１０に空隙を生じさせることなく、確実に充填する。
【００３９】
図６に示す工程は、図５に示した加圧工程のあとの状態を示す図であって、セラミックグリーンシート１０は、厚み寸法ｄ１０が５０μｍ程度に圧縮されている。また、ビアホール１１に充填されている金属球状体２１は、外周面の一部が幅方向ｗに突出する断面楕円形状となり、セラミックグリーンシート１０の厚み寸法ｄ１０の中央部分で最大差し渡し寸法ｗ２０となる。
【００４０】
図６に示す工程のあと、さらにセラミックグリーンシート１０は、その用途に従った工程を経る。例えば、セラミックグリーンシート１０が回路基板として用いられる場合には、一面１０１及び他面１０２上において、ビアホール１１が露出する開口部１０３の部分に所定の端子電極面を形成し、さらに焼成される。焼成条件は、焼成温度が９００℃、焼成時間が６０分程度である。この焼成工程により、セラミックグリーンシート１０が焼結してセラミックとなり、図１に示した電子部品が得られる。
【００４１】
他方、セラミックグリーンシート１０が、積層電子部品の製造中間品たる集合基板である場合には、図１で示した一点鎖線で示すチップ領域ｓ１〜ｓ４に沿って裁断され、このチップ状体が積層されて、焼成されることにより積層電子部品が得られる。
【００４２】
図４乃至図６を参照して説明した製造方法によると、図１を参照して説明した利点を全て有する電子部品を製造することができる。例えば、金属球状体２１は、押し潰された状態で、その外周面が曲面となっている。従って、金属球状体２１の外周面によって構成される縦導体２０の外周面２００にはエッジ部分が存在しないから、エッジ効果によるＱ値の低下を防止し、高いＱ値を確保することができる。
【００４３】
縦導体２０を形成するためにビアホール１１に充填される導電性金属材料は球状体であるから、粒径ｗ２１を調節することにより、ビアホール１１に金属球状体２１を落とし込むなどして、ビアホール１１に充填することができる。特に、金属球状体２１は粒径ｗ２１の調節が比較的容易であり、導電ペーストやピン状（棒状）金属片を用いた従来技術と比較してビアホール１１に充填しやすいから、高周波化による端子電極面の微細化に対応することができる。
【００４４】
また、金属球状体２１を、落とし込むなどしてビアホール１１に充填することができるから、吸引式スクリーン印刷法、又は、真空式スクリーン印刷法を用いる必要がなくなる。従って、縦導体２０の形成工程を、容易、且、安価に行うことができる。特に、ビアホール１１が貫通構造ではなく、有底構造（ブラインドビアホール）である場合にも、金属球状体２１をビアホール１１に落とし込む作業を容易、且、安価に行うことができる。
【００４５】
さらに、ビアホール１１の内部空間１１０に充填された金属球状体２１は、押し圧ｆ１を受けて押し潰され、略扁平状に変形させられることにより、内部空間１１０に確実に固定される。従って、縦導体２０の信頼性を向上することができる。金属球状体２１は、Ａｕ、Ａｇ、又は、Ｃｕなど展延性に優れた金属材料を用いるから、加圧した場合に容易に変形させることができる。
【００４６】
図１で説明したように、基体部１０は、好ましくは、ＬＴＣＣ材料を用いて構成されている。従って、縦導体２０を構成するための金属球状体２１として、Ａｕ（融点／１０３６℃）、Ａｇ（融点／９６０℃）、又は、Ｃｕ（融点／１０８３℃）などの低融点導電性金属材料を用いたとしても、これらをセラミックグリーンシート１０とともに焼成することができる。従って、製造コストを低減することができる。
【００４７】
図７は本発明のもう一つ実施形態に係る電子部品の断面図、図８は図７に示した電子部品の回路構成を示す図である。図７及び図８において、図１乃至図６に示した構成部分と同一の構成部分には、同一の参照符号を付す。
【００４８】
図７に示す電子部品は、周知の誘電体フィルタであって、基体部１０と、縦導体２０と、内部電極３１〜３４と、端子電極４１、４２とを有している。図７に示す電子部品の回路特性について、図８を参照すると、コンデンサＣ１及びインダクタンスＬ２の直列接続回路と、インダクタンスＬ１との並列接続回路を構成している。コンデンサＣ１は、図７の内部電極３１と内部電極３２との間に形成される。インダクタＬ１は内部電極３４の有するインダクタンスによるものであり、インダクタＬ２は内部電極３３の有するインダクタンスによるものである。
【００４９】
図７に示す電子部品の具体的構成について、基体部１０は、その内部にビアホール（インナービアホール）１１を有している。ビアホール１１は、基体部１０の厚み方向ｄに伸びている。
【００５０】
縦導体２０、２２は、ビアホール１１の内部に充填されており、球状体を押し潰した形状を持つ導体部分の複数が、基体部１０の厚み方向ｄに連なる構造を有している。より詳細に説明すると、縦導体２０、２２のそれぞれは、複数の金属球状体２１によって構成されている。図７において、縦導体２０、２２は素子同士の配線導体であるが、回路構成によっては縦型のインダクタとして利用することもできる。
【００５１】
複数の金属球状体２１は、ビアホール１１の内部において厚み方向ｄに沿って積み上げられており、それぞれの外周面が、厚み方向ｄに直交する幅方向ｗに突出する断面円弧状の曲面となっている。厚み方向ｄに隣接する金属球状体２１は、互いに面接触する面接触部２０１を有しており、この面接触部２０１で相互に電気的に結合されている。
【００５２】
縦導体２０、２２それぞれは、ビアホール１１の内部に積み上げられた金属球状体２１により構成されており、導体部分の外周面２００が、幅方向ｗに凹凸を波状に繰り返して基体部１０の厚み方向ｄに連続して伸びている。
【００５３】
図７及び図８を参照して説明した構成によると、図１乃至図６を参照して説明した利点をすべて有する積層電子備品を提供することができる。例えば、縦導体２０は、金属球状体２１を押し潰した形状を持つ導体部分の複数が、基体部１０の厚み方向ｄに連なる構造を有しているから、導体部分の外周面２００にはエッジ部分が存在しない。従って、エッジ効果によるＱ値の低下を防止し、高いＱ値を確保することができる。
【００５４】
図７及び図８に示した電子部品の利点について、さらに製造方法の観点から説明する。図９乃至図１２は、図７及び図８に示した電子部品の製造方法を示す図である。図９乃至図１２において、図１乃至図１１に示した構成部分と同一の構成部分には、同一の参照符号を付す。
【００５５】
図９に示す工程を参照すると、セラミックグリーンシート１０に、予めパンチング加工またはレーザー加工によりビアホール１１を形成し、支持台５０上において、ビアホール１１の内部空間１１０に、金属球状体２１を落とし込むなどして充填する。
【００５６】
図１０に示す工程は、図９に示した工程のあとの工程であって、図９に示した工程により得られたセラミックグリーンシート１０を所望の枚数だけ厚み方向ｄに積層し、シート状積層体１を製造する。具体的に、シート状積層体１は、厚み方向ｄに隣接するビアホール１１、及び、ビアホール１１内に充填された金属球状体２１が厚み方向ｄに連なるように位置決めし、支持台５０上に載置する。さらにシート状積層体１の一面１０１に対して、プレス装置６０により押し圧ｆ１を加え、シート状積層体１を圧縮させるとともに、ビアホール１１の内部空間１１０に充填されている金属球状体２１を略扁平状に押し圧変形させる。
【００５７】
図１１に示す工程は、図１０に示した加圧工程のあとの状態を示す図であって、ビアホール１１に充填されている金属球状体２１は、外周面が幅方向ｗに突出する断面楕円形状となり、セラミックグリーンシート１０の厚み寸法ｄ１０の中央部分で最大差し渡し寸法ｗ２０となる。さらに、厚み方向ｄに隣接する金属球状体２１は、互いに面接触する面接触部２０１を有する。金属球状体２１は、ビアホール１１の開口部から突出した部分が、開口部の面位置に沿って平坦化される。
【００５８】
図１２に示す工程は、図１１に示した工程のあとの工程であって、図１１に示した工程により得られたシート状積層体１は、端子電極４１、４２などこの種の積層セラミック電子部品に必要な構成を付加して、さらに焼成工程を経ることにより、図１２に示したセラミック焼結体が得られる。図１２に示した状態では、積層されたセラミックグリーンシート１０が一体的なセラミック焼結体となっており、複数の金属球状体２１が、厚み方向ｄに面接触して伸びる縦導体２０、２２として機能している。
【００５９】
図９乃至図１２を参照して説明した製造方法によると、図１乃至図８を参照して説明した電子部品、及び、その製造方法の利点を全て有する積層電子部品を製造することができる。例えば、セラミックグリーンシート１０の複数を厚み方向ｄに積層して、厚み方向ｄに隣接する金属球状体２１を互いに面接触させることにより、複数の金属球状体２１が、基体部１０の厚み方向ｄに電気的に結合された縦導体２０となる。この縦導体２０は、導体部分の外周面２００にエッジ部分を有しないから、エッジ効果によるＱ値の低下を防止し、高いＱ値を確保することができる。
【００６０】
また、厚み方向ｄに隣接する金属球状体２１は互いに面接触する面接触部２０１を有しているから、縦導体２０の電気的接合に係る信頼性を向上することができる。
【００６１】
しかも、厚み方向ｄに隣接する金属球状体２１のそれぞれについて、面接触部２０１以外の部分では、外周面の曲面形状が維持される。従って、厚み方向ｄに隣接する金属球状体２１が互いに面接触されることにより生じる導体部分の外周面２００は、厚み方向ｄに波状の凹凸を繰り返す形状となり、仮に接合部分に積層ズレが生じたとしても、エッジの発生が回避されるから、エッジ効果によるＱ値の低下を防止することができる。
【００６２】
金属球状体２１は、Ａｕ、Ａｇ、又は、Ｃｕなど展延性に優れた金属材料を用いるから、加圧した場合に厚み方向ｄに隣接する金属球状体２１を相互に密着変形させ、面接触部２０１を広く確保することができる。
【００６３】
図１３乃至図１５は、本発明に係る電子部品のもう一つの製造方法を示す図である。図１３乃至図１５において、図１乃至図１２に示した構成部分と同一の構成部分には、同一の参照符号を付す。
【００６４】
図１３に示す工程を参照すると、セラミックグリーンシート１０に、予めパンチング加工またはレーザー加工によりビアホール１１を形成し、さらに支持台５０上において、複数のセラミックグリーンシート１０を所望の枚数だけ厚み方向ｄに積層し、シート状積層体１を製造する。具体的に、シート状積層体１は、厚み方向ｄに隣接するビアホール１１が厚み方向ｄに連なるように位置決めし、支持台５０上に載置する。
【００６５】
図１４に示す工程は、図１３に示した工程のあとの工程であって、ビアホール１１の内部に、複数の金属球状体２１を落とし込むなどして充填する。例えば、パンチング加工により成形したビアホール１１は、基体部１０の厚み方向ｄに沿って同一の径寸法ｗ１１で伸びるから、好ましくは金属球状体２１の粒径ｗ２１を予め径寸法ｗ１１より多少小さく調節することにより、金属球状体２１を一面１０１の開口部１０３から落とし込んだときに、金属球状体２１がビアホール１１の内部空間１１０を円滑に落下し、ビアホール１１に積層充填される。
【００６６】
金属球状体２１の粒径ｗ２１は、セラミックグリーンシート１０の厚み寸法ｄ１０より多少大きいくらいが好ましい。具体的に図１４に示すセラミックグリーンシート１０の厚み寸法ｄ１０は１００μｍ程度であるのに対し、金属球状体２１の粒径ｗ２１は、１３０μｍ程度であり、充填完了した状態で、ビアホール１１の開口部１０３から、一部が露出している。
【００６７】
さらにシート状積層体１の一面１０１に対して、プレス装置６０により押し圧ｆ１を加え、セラミックグリーンシート１０を圧縮し、及び、ビアホール１１の内部空間１１０に充填されている金属球状体２１を押し潰して断面楕円状に変形させるとともに、厚み方向ｄに隣接する金属球状体２１を相互に変形させて、面接触部２０１を形成させる。
【００６８】
図１５に示す工程は、図１４に示した加圧工程のあとの状態を示す図であって、シート状積層体１は、各セラミックグリーンシート１０の厚み寸法ｄ１０が８０μｍ程度に圧縮されている。また、ビアホール１１に充填されている金属球状体２１は押し潰されたことにより、外周面の一部が幅方向ｗに突出する断面楕円形状となり、セラミックグリーンシート１０の厚み寸法ｄ１０の中央部分で最大差し渡し寸法ｗ２０となる。さらに、厚み方向ｄに隣接する金属球状体２１は、互いに面接触する面接触部２０１を有する。金属球状体２１は、ビアホール１１の開口部から突出した部分が、開口部の面位置に沿って平坦化される。
【００６９】
図１５に示したシート状積層体１は、端子電極４０などこの種の積層セラミック電子部品に必要な構成を付加して、さらに焼成工程を経ることにより、例えば、図１２に示したセラミック焼結体が得られる。
【００７０】
上述したように、図１３乃至図１５に示す製造方法は、図９乃至図１２を参照して説明した製造方法において、金属球状体２１の充填工程を、セラミックグリーンシート１０の積層工程後に行うものであって、図９乃至図１２の製造方法の利点を全て有するとともに、図１乃至図５を参照して説明した利点を全て有することができる。例えば、縦導体２０を形成するために、ビアホール１１に充填される金属球状体２１の粒径ｗ２１を調節することにより、ビアホール１１の内部に金属球状体２１を円滑に落とし込むなどして、確実に充填することができる。従って、縦導体２０の信頼性を向上することができる。特に、本発明の一実施形態に係る方法は、ビアホール１１が貫通構造ではなく、有底構造である場合にも、金属球状体２１をビアホール１１に落とし込むことができるから、製造コストを低減することができる。
【００７１】
図１６は、本発明の更にもう一つ実施形態に係る電子部品の断面図である。図１６において、図１乃至図１５に示した構成部分と同一の構成部分には、同一の参照符号を付す。
【００７２】
図１６に示した電子部品は、縦導体２０の一部にのみ、略球状の粒子状物を押し潰した形状が厚み方向ｄに連なる部分を有している点、及び、縦導体２０が狭ピッチ化しており、幅方向ｗに拡張された楕円形状となっている点に特徴がある。
【００７３】
図１６に示した電子部品の構造によると、図１乃至図１５を参照して説明した電子部品の利点を全て有し、さらに縦導体２０のバリエーションを確保し、具体的な需要に追従した電子部品を提供することができる。
【００７４】
さらに多種多様な積層電子部品において、特にエッジ効果によるＱ値の低下を防止すべき場所においてのみ、本発明に係る構成を付与することができる。
【００７５】
また、縦導体２０を構成するために用いられる金属球状体２１は展延性に優れたＡｕ、Ａｇ、又は、Ｃｕを主成分としているから、セラミックグリーンシート積層領域ｓ５でみた縦導体２０が狭ピッチ化した場合の製造条件（特に、加圧条件）に追従して、容易に変形することができる。
【００７６】
図１７は本発明の更にもう一つ実施形態に係る電子部品の断面図、図１８は図１７に示した電子部品の一部を拡大して示す断面図である。図１７及び図１８において、図１乃至図１６に示した構成部分と同一の構成部分には、同一の参照符号を付す。
【００７７】
図１７及び図１８に示す電子部品の実施形態において、縦導体２０、２２は、複数の金属球状体２１によって構成されている。より詳細に説明すると、複数の金属球状体２１は、ビアホール１１の内部に千鳥状に配置されており、一点鎖線で示す縦導体２０の中心軸ａ１が、幅方向ｗに軸ズレを繰り返す折れ線状となっている。なお、図１８において、中心軸ａ１は、金属球状体２１の中心点を厚み方向ｄに結んだ線として表現されている。また金属球状体２１は、ビアホール１１の径寸法ｗ１１、及び、セラミックグリーンシート１０の厚み寸法ｄ１０より小さい粒径ｗ２１のものを用いることにより、ビアホール１１の内部で意図的に積層ズレ量ｇ１を有する状態で充填されている。積層ズレｇ１の基準は、厚み方向ｄに隣接する２つの金属球状体２１において、幅方向ｗでみた一方の外周面の円弧状の頂点と、他方の外周面の円弧状の頂点との高低差である。
【００７８】
複数の金属球状体２１は、ビアホール１１の内部において、厚み方向ｄに隣接する金属球状体２１に対して、相互に面接触する面接触部２０１を有しており、金属球状体２１の外周面によって構成される導体部分の外周面２００が幅方向ｗに凹凸を繰り返している。
【００７９】
図１７及び図１８に示した構成によると、例えば、図１３乃至図１５を参照して説明した電子部品の製造方法において、ビアホール１１の径寸法（ｗ１１）より小さい粒径（ｗ２１）の金属球状体２１を用いることにより製造することができるから、ビアホール１１に対する金属球状体２１の充填作業の効率が向上する。
【００８０】
また、図１７及び図１８に示した構成によると、縦導体２０を構成する金属球状体２１の数が増えることにより、隣接する金属球状体２１の面接触部２０１が増えるから、縦導体２０の電気的結合に係る信頼性を向上することができる。
【００８１】
さらに、縦導体２０は、導体部分の外周面２００が幅方向ｗに凹凸を繰り返しており、導体部分の外周面２００にエッジ部分を有しないから、エッジ効果によるＱ値の低下を防止することができる。
【００８２】
本発明の一実施形態に係る電子部品において、縦導体２０がビアホール１１の内部に千鳥状に配置されており、縦導体２０の中心軸ａ１が積層ズレｇ１を繰り返している構成においても、Ｑ値の低下を防止しうる点について、図１９に示した従来技術に係る電子部品の構造と対比して、図２０及び図２１を参照して説明する。図２０及び図２１は、積層ズレに対するＱ値の変化を示すグラフである。
【００８３】
図１９に示した従来技術に係る電子部品は、縦導体２０が円柱状の導電性金属導体を厚み方向ｄに積み重ねて構成されている以外は、本発明に係る電子部品と共通する基本的構成を有している。
【００８４】
まず、図２０を参照すると、本発明に係る電子部品（図１８参照）では、積層ズレ量ｇ１が０μｍ〜１０μｍまでの間では、Ｑ値が８３から７９程度まで低下し、積層ズレ量ｇが１０μｍより広くなる領域において、１０μｍ〜３０μｍまでの間では、顕著なＱ値の低下はみられなかった。
【００８５】
これに対し、従来技術に係る電子部品（図１９参照）では、積層ズレ量ｇ１が０μｍ〜３０μｍまで拡大されるのに比例して、Ｑ値が９６から７４．６程度まで同じ割合で低下し続ける。そして、積層ズレ量ｇ１が２６μｍの点を境として、従来技術に係る電子部品におけるＱ値の低下率と、本発明に係る電子部品におけるＱ値の低下率とが逆転し、さらに、従来技術に係る電子部品では積層ズレ量ｇ１の増加に従って、Ｑ値の低下が進行し続けることが確認された。
【００８６】
従って、図２０に示された実験結果によると、本発明に係る電子部品の構成が、従来技術に係る電子部品と比較して、Ｑ値の低下防止について安定した効果を発揮しうることが分かる。
【００８７】
さらに、図２０を参照して説明したＱ値の低下を防止する効果は、金属球状体２１の粒径が小さくなるに従って、向上する。図２１を参照すると、本発明に係る電子部品（図１８参照）では、金属球状体２１の粒径が４０μｍである場合（球状体ａの場合）、顕著なＱ値の低下はみられなかった。
【００８８】
また、縦導体２０を構成する金属球状体２１の粒径が８０μｍである場合（球状体ｂの場合）、積層ズレが０μｍ〜５０μｍまでの間で、Ｑ値が８０から６０程度まで低下する。
【００８９】
これに対し、従来技術に係る電子部品（図１９参照）では、積層ズレが０μｍ〜５０μｍまでの間で、Ｑ値が１００から６５程度まで低下する。従って、図２１に示された実験結果によると、本発明に係る電子部品の構成が、従来技術に係る電子部品と比較して、Ｑ値の低下防止について安定した効果を発揮しうることが分かる。
【００９０】
図２２は本発明の更にもう一つ実施形態に係る電子部品の断面図、図２３は図２２に示した電子部品の一部を拡大して示す断面図である。図２２及び図２３において、図１乃至図２１に示した構成部分と同一の構成部分には、同一の参照符号を付す。
【００９１】
図２１及び図２２に示す電子部品の実施形態は、図１８及び図１９に示した電子部品の実施形態において、厚み方向ｄに隣接する金属球状体２１の充填間隔を狭ピッチ化した構造を有している。図２１及び図２２に示した構成によると、厚み方向ｄに隣接する金属球状体２１の接触面積を広く確保することができるから、電気的結合に係る信頼性を向上することができる。
【００９２】
以上、好ましい実施例を参照して本発明の内容を具体的に説明したが、本発明の基本的技術思想及び教示に基づいて、当業者であれば、種種の変形態様を採り得ることは自明である。
【図面の簡単な説明】
【００９３】
【図１】本発明の一実施形態に係る電子部品の平面図である。
【図２】図１の２−２線に沿った断面図である。
【図３】図２に示した電子部品の一部を拡大して示す断面図である。
【図４】図１乃至図３に示した電子部品の製造方法を示す図である。
【図５】図４に示した工程のあとの工程を示す図である。
【図６】図５に示した工程のあとの状態を示す図。
【図７】本発明のもう一つ実施形態に係る電子部品の断面図である。
【図８】図７に示した電子部品の回路構成を示す図である。
【図９】図７及び図８に示した電子部品の製造方法を示す図である。
【図１０】図９に示した工程のあとの工程を示す図である。
【図１１】図１０に示した工程のあとの工程を示す図である。
【図１２】図１１に示した工程のあとの工程を示す図である。
【図１３】図７及び図８に示した電子部品についてもう一つの製造方法を示す図である。
【図１４】図１３に示した工程のあとの工程を示す図である。
【図１５】図１４に示した工程のあとの工程を示す図である。
【図１６】本発明の更にもう一つ実施形態に係る電子部品の断面図である。
【図１７】本発明の更にもう一つ実施形態に係る電子部品の断面図である。
【図１８】図１７に示した電子部品の一部を拡大して示す断面図である。
【図１９】従来技術に係る電子部品の断面図である。
【図２０】積層ズレに対するＱ値の変化を示すグラフである。
【図２１】積層ズレに対するＱ値の変化を示すグラフである。
【図２２】本発明の更にもう一つ実施形態に係る電子部品の断面図である。
【図２３】図２２に示した電子部品の一部を拡大して示す断面図である。
【符号の説明】
【００９４】
１                シート状積層体
１０              基体部（セラミックグリーンシート）
１０１、１０２    一面、他面
１１              ビアホール
２０、２２        縦導体
２０１            面接触部分
２１              金属球状体
ａ１              縦導体の中心軸
ｄ                厚み方向
ｄ１０            基体部の厚み寸法
ｗ２０            縦導体の最大差し渡し寸法
ｆ１              押し圧
【図１】
2008244303.tif 000003
【図２】
2008244303.tif 000004
【図３】
2008244303.tif 000005
【図４】
2008244303.tif 000006
【図５】
2008244303.tif 000007
【図６】
2008244303.tif 000008
【図７】
2008244303.tif 000009
【図８】
2008244303.tif 000010
【図９】
2008244303.tif 000011
【図１０】
2008244303.tif 000012
【図１１】
2008244303.tif 000013
【図１２】
2008244303.tif 000014
【図１３】
2008244303.tif 000015
【図１４】
2008244303.tif 000016
【図１５】
2008244303.tif 000017
【図１６】
2008244303.tif 000018
【図１７】
2008244303.tif 000019
【図１８】
2008244303.tif 000020
【図１９】
2008244303.tif 000021
【図２０】
2008244303.tif 000022
【図２１】
2008244303.tif 000023
【図２２】
2008244303.tif 000024
【図２３】
2008244303.tif 000025